(57)【要約】【課題】良好な信頼性かつ高出力密度を有する双極型電池の製造方法を提供する。【解決手段】  正極１１３、負極１１２、および、正極１１３および負極１１２の間に配置される集電体１１１を有する双極型電極１１０Ａ〜１１０Ｆと、正極１１３と負極１１２の間に配置される電解質層とを有する双極型電池の製造方法であって、双極型電極１１０Ａ〜１１０Ｆおよび電解質層を、真空下で交互に複数積層するための電極積層工程を有する。【選択図】図１３
2008130450.tif 000002
【特許請求の範囲】
【請求項１】
正極、負極、および、前記正極および前記負極の間に配置される集電体を有する双極型電極と、前記正極と前記負極の間に配置される電解質層とを有する双極型電池の製造方法であって、
前記双極型電極および前記電解質層を、真空下で交互に複数積層するための電極積層工程を有する
ことを特徴とする双極型電池の製造方法。
【請求項２】
前記双極型電極を前記電極積層工程に投入する前において、各電極が接触しないように、電極保持機構にセットするための電極セット工程を、さらに有することを特徴とする請求項１に記載の双極型電池の製造方法。
【請求項３】
前記電極積層工程によって形成された積層体を、前記電極積層工程における真空状態を維持した状態で、プレスするための第１プレス工程を、さらに有することを特徴とする請求項１又は請求項２に記載の双極型電池の製造方法。
【請求項４】
前記第１プレス工程のプレスは、加熱プレスであることを特徴とする請求項３に記載の双極型電池の製造方法。
【請求項５】
前記第１プレス工程の前に、前記積層体を予熱するための予熱工程を、さらに有することを特徴とする請求項４に記載の双極型電池の製造方法。
【請求項６】
前記第１プレス工程を経由した前記積層体に対して、真空下で初回充電を行うための初充電工程を、さらに有することを特徴とする請求項３〜５のいずれか１項に記載の双極型電池の製造方法。
【請求項７】
前記初回充電が完了した積層体を、前記初充電工程における真空状態を維持した状態で、プレスするための第２プレス工程を、さらに有すことを特徴とする請求項６に記載の双極型電池の製造方法。
【請求項８】
前記第２プレス工程のプレスは、加熱プレスであることを特徴とする請求項７に記載の双極型電池の製造方法。
【請求項９】
請求項１〜８のいずれか１項に記載の双極型電池の製造方法によって製造されたことを特徴とする双極型電池。
【請求項１０】
前記電解質層は、ポリマー骨格に電解液を保持した熱硬化型のゲルポリマー電解質であることを特徴とする請求項９に記載の双極型電池。
【請求項１１】
前記電解質層は、ポリマー骨格に電解液を保持した熱可塑型のゲルポリマー電解質であることを特徴とする請求項９に記載の双極型電池。
【請求項１２】
前記電解質層は、完全固体電解質であることを特徴とする請求項９に記載の双極型電池。
【請求項１３】
前記正極は、正極活物質として、リチウム−遷移金属複合酸化物を含み、
前記負極は、負極活物質として、カーボンあるいはリチウム−遷移金属複合酸化物を含んでいることを特徴とする請求項９〜１２のいずれか１項に記載の双極型電池。
【請求項１４】
前記電極積層工程によって形成された積層体における最外層の電極投影面の全てを覆う導電性部材を有し、
前記導電性部材は、電流を引き出すために使用されることを特徴とする請求項９〜１３のいずれか１項に記載の双極型電池。
【請求項１５】
請求項９〜１４のいずれか１項に記載の双極型電池を、複数接続して構成されていることを特徴とする組電池。
【請求項１６】
請求項９〜１４のいずれか１項に記載の双極型電池、あるいは、請求項１５に記載の組電池を、モータ駆動用電源として搭載したことを特徴とする車両。
【請求項１７】
前記車両は、電気自動車あるいはハイブリッド電気自動車であることを特徴とする請求項１６に記載の車両。
【発明の詳細な説明】
【技術分野】
【０００１】
本発明は、双極型電池、双極型電池が組み込まれた組電池、これらを搭載する車両、および、双極型電池の製造方法に関する。
【背景技術】
【０００２】
近年、環境保護のため二酸化炭素排出量の低減が切に望まれている。自動車業界では、電気自動車およびハイブリッド電気自動車の導入による二酸化炭素排出量の低減に期待が集まっており、その実用化の鍵を握るモータ駆動用電源として、双極型（バイポーラ型）電池に注目が集まっている。
【０００３】
双極型電池においては、正極および負極が配置された集電体と、電解質層とが相互に積層されている（例えば、特許文献１参照。）。
【特許文献１】特開平９−２３２００３号公報
【発明の開示】
【発明が解決しようとする課題】
【０００４】
しかし、積層の際に、気泡が混入する問題を有する。気泡は、例えば、イオンの移動を害し、電池の抵抗を増大させるため、高出力密度を達成することが困難である。
【０００５】
本発明は、上記従来技術に伴う課題を解決するためになされたものであり、良好な信頼性かつ高出力密度を有する双極型電池、良好な信頼性かつ高出力密度を有する双極型電池の製造方法、良好な信頼性を有しかつ適用範囲が広い組電池、および、良好な信頼性を有する車両を、提供することを目的とする。
【課題を解決するための手段】
【０００６】
上記目的を達成するための請求項１に記載の発明は、
正極、負極、および、前記正極および前記負極の間に配置される集電体を有する双極型電極と、前記正極と前記負極の間に配置される電解質層とを有する双極型電池の製造方法であって、
前記双極型電極および前記電解質層を、真空下で交互に複数積層するための電極積層工程を有する
ことを特徴とする双極型電池の製造方法である。
【０００７】
上記目的を達成するための請求項９に記載の発明は、
請求項１〜８のいずれか１項に記載の双極型電池の製造方法によって製造されたことを特徴とする双極型電池である。
【０００８】
上記目的を達成するための請求項１５に記載の発明は、
請求項９〜１４のいずれか１項に記載の双極型電池を、複数接続して構成されていることを特徴とする組電池である。
【０００９】
上記目的を達成するための請求項１６に記載の発明は、
請求項９〜１４のいずれか１項に記載の双極型電池、あるいは、請求項１５に記載の組電池を、モータ駆動用電源として搭載したことを特徴とする車両である。
【発明の効果】
【００１０】
請求項１に記載の発明によれば、双極型電極および電解質層が真空下で積層されるため、双極型電極および電解質層の積層界面に対する気泡の混入が抑制される。そのため、製造された双極型電池における使用時のイオンの移動は、害されず、電池抵抗は増大しないため、高出力密度を達成することができる。つまり、良好な信頼性かつ高出力密度を有する双極型電池の製造方法を、提供することが可能である。
【００１１】
請求項９に記載の発明によれば、双極型電極および電解質層が真空下で積層されているため、双極型電極および電解質層の積層界面に対する気泡の混入が抑制されている。そのため、使用時におけるイオンの移動は、害されず、電池の抵抗は増大しないため、高出力密度が達成することができる。つまり、良好な信頼性かつ高出力密度を有する双極型電池を、提供することが可能である。
【００１２】
請求項１５に記載の発明によれば、組電池は、良好な信頼性かつ高出力密度を有する双極型電池が組み込まれているため、良好な信頼性を有しかつ大出力を確保することができる。また、双極型電池を接続する際に、直列あるいは並列化することで、容量および電圧を自由に調整することができる。つまり、良好な信頼性を有しかつ適用範囲が広い組電池を、提供することが可能である。
【００１３】
請求項１６に記載の発明によれば、車両のモータ駆動用電源は、良好な信頼性を有しかつ大出力を確保し得る双極型電池を有する。したがって、良好な信頼性を有する車両を、提供することが可能である。
【発明を実施するための最良の形態】
【００１４】
以下、本発明の実施の形態を、図面を参照しつつ説明する。
【００１５】
図１は、実施の形態１に係る双極型電池を説明するための断面図、図２は、実施の形態１に係る双極型電池を説明するための断面図、図３は、図１に示される双極型電池を利用する組電池を説明するための斜視図、図４は、図３に示される組電池が搭載されている車両の概略図である。
【００１６】
実施の形態１に係る双極型電池１１０は、電解液系であり、正極１１３、集電体１１１、電解質層（不図示）、スペーサ１２０、第１シール１１５および第２シール１１７を有する。集電体１１１は、正極１１３および負極１１２の間に配置されている。電解質層は、負極面に電解液を滲み込ますことで形成されている。第１シール１１５は、正極１１３の周囲を取り囲むように配置されている。スペーサ１２０は、正極１１３および第１シール１１５を覆うように配置されている。第２シール１１７は、第１シール１１５と位置合せされて、スペーサ１２０上に配置されている。
【００１７】
双極型電池１１０は、積層体１００の形態で、外部からの衝撃や環境劣化を防止するための外装ケース１０４に収容される。積層体１００の最外層（最上位および最下位）には、端子プレート１０１，１０２が配置される。
【００１８】
端子プレート１０１，１０２は、高導電性部材からなり、積層体１００の最外層の電極投影面の全てを、少なくとも覆うように構成されている。したがって、最外層の電流取り出し部は、低抵抗化され、面方向の電流取り出しにおける低抵抗化を図ることで、電池の高出力化が可能になる。高導電性部材は、例えば、アルミニウム、銅、チタン、ニッケル、ステンレス、これらの合金である。
【００１９】
外装ケース１０４は、端子プレート１０１，１０２から電流を引き出すための電極タブ１０５，１０６を有する。電極タブ１０５，１０６および端子プレート１０１，１０２は、直接的あるいはリードを利用して接続することが可能である。なお、電極タブ１０５，１０６および端子プレート１０１，１０２を一体化することも可能である。
【００２０】
外装ケース１０４は、軽量化および熱伝導性の観点から、アルミニウム、ステンレス、ニッケル、銅などの金属（合金を含む）をポリプロピレンフィルム等の絶縁体で被覆した高分子−金属複合ラミネートフィルムなどの外装材からなり、その外周部の一部または全部が、熱融着により接合さることで形成される。
【００２１】
外装ケース１０４は、単独で使用することが可能であるが、例えば、組電池１３０の形態で利用することが可能である。組電池１３０は、外装ケース１０４を直列化および／又は並列化し、複数接続して構成されており、導電バー１３２，１３４を有する。導電バー１３２，１３４は、各外装ケース１０４の内部から延長する端子プレート１０１，１０２に接続されている。
【００２２】
実施の形態１に係る双極型電池は、後述するように、良好な信頼性かつ高出力密度を有する。したがって、組電池１３０は、良好な信頼性を有しかつ大出力を確保することができる。また、外装ケース１０４を接続して構成する際に、適宜、直列あるいは並列化することで、容量および電圧を自由に調整することができる。接続方法は、例えば、超音波溶接、熱溶接、レーザー溶接、リベット、かしめ、電子ビームである。
【００２３】
組電池１３０自体を、直列化および／又は並列化し、複数接続することで組電池モジュール（大型の組電池）１４０として提供することも可能である。
【００２４】
組電池モジュール１４０は、良好な信頼性を有しかつ大出力を確保し得るため、例えば、車両１４５のモータ駆動用電源として搭載することで、良好な信頼性を有する車両を提供すること可能である。車両は、例えば、電気自動車、ハイブリッド電気自動車、電車である。
【００２５】
組電池モジュール１４０は、例えば、内蔵する外装ケース１０４毎あるいは組電池１３０毎の充電制御を行うなど、非常にきめ細かい制御ができるため、１回の充電あたりの走行距離の延長、車載電池としての寿命の長期化などの性能の向上を図ることが可能である。
【００２６】
図５は、実施の形態１に係る双極型電池の製造方法を説明するための工程図である。
【００２７】
実施の形態１に係る双極型電池の製造方法は、電極形成工程、シール前駆体配置工程、電極セット工程、電解質層形成工程、真空導入工程、電極積層工程、プレス工程、および、真空解除工程を有する。
【００２８】
次に、図６〜図１６を参照し、各工程を順次説明する。なお、後述するように、実施の形態１に係る電極積層工程においては、双極型電極および電解質層が、真空下で交互に複数積層されるため、気泡の混入が抑制された双極型電池が得られる。そのため、使用時におけるイオンの移動は、害されず、電池抵抗は増大しないため、高出力密度を達成することができる。
【００２９】
図６は、図５に示される電極形成工程に係る正極を説明するための正面図、図７は、図５に示される電極形成工程に係る負極を説明するための背面図、図８は、図６の線ＶＩＩＩ−ＶＩＩＩに関する断面図である。
【００３０】
電極形成工程においては、まず，正極スラリーが、調整される。正極スラリーは、正極活物質［８５重量％］、導電助剤［５重量％］およびバインダ［１０重量％］を有し、粘度調整溶媒を添加することで、所定の粘度にされる。
【００３１】
正極活物質は、ＬｉＭｎ２Ｏ４である。導電助剤は、アセチレンブラックである。バインダは、ＰＶＤＦ（ポリフッ化ビニリデン）である。粘度調整溶媒は、ＮＭＰ（Ｎ−メチル−２−ピロリドン）である。
【００３２】
正極スラリーは、ステンレススチール箔（厚さ２０μｍ）からなる集電体１１１の一方の面に塗布される。正極スラリーの塗膜は、例えば、真空オーブンを利用して、乾燥させられ、厚さ３０μｍの正極活物質層からなる正極１１３を形成する。この際、ＮＭＰは、揮発することで除去される。
【００３３】
次に、負極スラリーが、調整される。負極スラリーは、負極活物質［９０重量％］およびバインダ［１０重量％］を有し、粘度調整溶媒を添加することで、所定の粘度にされる。負極活物質は、ハードカーボンである。バインダおよび粘度調整溶媒は、ＰＶＤＦおよびＮＭＰである。
【００３４】
負極スラリーは、集電体１１１の他方の面に、塗布される。負極スラリーの塗膜は、例えば、真空オーブンを利用して、乾燥させられ、厚さ３０μｍの負極活物質層からなる負極１１２を形成する。この際、ＮＭＰは、揮発することで除去される。
【００３５】
この結果、集電体１１１の一方の面および他方の面に、正極１１３および負極１１２がそれぞれ形成された双極型電池１１０が得られる。
【００３６】
双極型電池１１０は、３３０×２５０（ｍｍ）のサイズに切り取られる。正極１１３および負極１１２の外周部は、集電体を露出させるために、２０ｍｍの幅で剥がし取られる。
【００３７】
正極活物質は、ＬｉＭｎ２Ｏ４に制限されないが、容量および出力特性の観点から、リチウム−遷移金属複合酸化物を適用することが好ましい。導電助剤は、例えば、カーボンブラックやグラファイトを利用することも可能である。また、バインダおよび粘度調整溶媒は、ＰＶＤＦおよびＮＭＰに限定されない。
【００３８】
集電体１１１の構成材料は、ステンレススチール箔に限定されず、例えば、アルミニウム箔、ニッケルとアルミニウムのクラッド材、銅とアルミニウムのクラッド材、あるいはこれらの金属の組み合わせのめっき材を利用することも可能である。
【００３９】
負極活物質は、ハードカーボン（難黒鉛化炭素材料）に制限されず、例えば、黒鉛系炭素材料や、リチウム−遷移金属複合酸化物を利用することも可能である。なお、カーボンおよびリチウム−遷移金属複合酸化物からなる負極活物質は、容量および出力特性の観点から好ましい。
【００４０】
正極１１３および負極１１２の厚さは、特に限定されず、電池の使用目的（例えば、出力重視、エネルギー重視）や、イオン伝導性を考慮して設定される。
【００４１】
図９は、図５に示されるシール前駆体配置工程の第１シール前駆体を説明するための正面図、図１０は、図９の線Ｘ−Ｘに関する断面図、図１１は、図５に示されるシール前駆体配置工程の第２シール前駆体を説明するための正面図、図１２は、図９の線ＸＩＩ−ＸＩＩに関する断面図である。
【００４２】
シール前駆体配置工程においては、まず、集電体１１１が露出している正極側外周部に、第１シール前駆体（１液性未硬化エポキシ樹脂）１１４が配置される。この際、外周部端面から約１０ｍｍ幅で、未配置部位が設けられる。第１シール前駆体１１４の配置は、例えば、ディスペンサを用いる塗布が適用される。
【００４３】
次に、スペーサ１２０が、集電体１１１の正極側面の全てを覆うように配置される。スペーサ１２０は、ポリエチレン製セパレータからなり、その厚みおよびサイズは、１２μｍおよび３３５×２５５（ｍｍ）である。
【００４４】
その後、スペーサ１２０上に、第２シール前駆体（１液性未硬化エポキシ樹脂）１１６が配置される。この際、第２シール前駆体１１６は、第１シール前駆体１１４の配置部位と相対するように（重なるように）位置決めされる。第２シール前駆体１１６の配置は、例えば、ディスペンサを用いる塗布が適用される。
【００４５】
第１シール前駆体１１４および第２シール前駆体１１６の構成材料は、１液性未硬化エポキシ樹脂に限定されず、使用環境下において良好なシール効果を発揮するものを、用途に応じて適宜選択することができる。例えば、その他の熱硬化型樹脂（ポリプロピレンやポリエチレン等）や、熱可塑型樹脂を適用することが可能である。
【００４６】
スペーサ１２０の構成材料は、ポリエチレンに限定されず、ポリプロピレン等のその他のポリオレフィンや、ポリアミドや、ポリイミドなどの樹脂材料が適用することが可能である。
【００４７】
図１３は、図５に示される電極セット工程に係る電極保持機構を説明するための断面図である。
【００４８】
電極セット工程においては、６枚の双極型電池１１０（１１０Ａ〜１１０Ｆ）が、負極面を上にした状態で、電極ストッカ１５０にセットされる。
【００４９】
電極ストッカ１５０は、電極保持機構１５２、支持構造体１５４、受け台１５６および制御部（不図示）を有する。
【００５０】
電極保持機構１５２は、双極型電池１１０の外周部の対向する２箇所を把持自在であるクリップ機構１５３を６個有しており、６枚の双極型電池１１０をセットすることが可能である。クリップ機構１５３によって把持される双極型電池１１０の部位は、外周部端面から約１０ｍｍ幅の範囲の領域に位置し、第１シール前駆体１１４および第２シール前駆体１１６が配置されていない未配置部位である。
【００５１】
支持構造体１５４は、双極型電池１１０のセットの際の干渉を避けるため、フレーム形状であり、かつ、電極保持機構１５２が取付けられている。電極保持機構１５２の取付け間隔は、各電極１１２，１１３が接触しないように設定されている。
【００５２】
受け台１５６は、固定式であり、積層された双極型電池１１０を支持するために配置されている。制御部は、クリップ機構１５３を制御して、クリップ機構１５３に把持されている双極型電池１１０を、積層するために使用される。
【００５３】
したがって、電極セット工程においては、各電極１１２，１１３が接触せず、かつ電極１１２，１１３の面方向に対して垂直方向にずれることなく、電極ストッカ１５０にセットされる。つまり、後続の積層工程における積層精度および歩留りを向上させることが可能である。
【００５４】
なお、最下位に保持される双極型電池１１０Ｆは、第１シール前駆体１１４、第２シール前駆体１１６およびスペーサ１２０は、配置されていない。
【００５５】
また、支持構造体１５４は、固定式の受け台１５６に対して降下自在である。しかし、支持構造体１５４を固定式とし、受け台１５６を可動式とすることも可能である。
【００５６】
電解質層形成工程においては、最上位に保持される双極型電池１１０Ａを除いた、５枚の双極型電池１１０Ｂ〜１１０Ｆの負極１１２に、１ｍｌの電解液を、例えば、マイクロピペットを用いて、負極面にたらすことで、滲み込まされる。
【００５７】
電解液は、ＰＣ（プロピレンカーボネート）およびＥＣ（エチレンカーボネート）からなる有機溶媒、支持塩としてのリチウム塩（ＬｉＰＦ６）および少量の界面活性剤を含んでいる。なお、リチウム塩濃度は、１Ｍである。
【００５８】
有機溶媒は、ＰＣおよびＥＣに特に限定されず、例えば、その他の環状カーボネート類、ジメチルカーボネート等の鎖状カーボネート類、テトラヒドロフラン等のエーテル類を適用することが可能である。リチウム塩は、ＬｉＰＦ６に特に限定されず、例えば、その他の無機酸陰イオン塩、ＬｉＣＦ３ＳＯ３等の有機酸陰イオン塩を、適用することが可能である。
【００５９】
図１４は、図５に示される真空導入工程〜真空解除工程に係る真空処理装置を説明するための概略図、図１５は、図５に示される電極積層工程を説明するための概略図、図１６は、図５に示されるプレス工程を説明するための断面図である。
【００６０】
真空処理装置１６０は、真空手段１６２、プレス手段１７２および制御部１７８を有する。
【００６１】
真空手段１６２は、真空チャンバ１６３、真空ポンプ１６４および配管系１６５を有する。真空チャンバ１６３は、着脱自在（開放自在）の蓋部と、電極ストッカ１５０およびプレス手段１７２が配置される固定式の基部を有する。真空ポンプ１６４は、例えば、遠心式であり、真空チャンバ１６３の内部を真空状態にするために使用される。配管系１６５は、真空ポンプ１６４と真空チャンバ１６３と連結するために使用され、リークバルブ（不図示）が配置されている。
【００６２】
プレス手段１７２は、下部プレスプレート１７４、下部プレスプレート１７４に対して近接離間自在に配置される上部プレスプレート１７６、下部加熱手段１７５および上部加熱手段１７７を有する。
【００６３】
下部プレスプレート１７４は、電極ストッカ１５０の受け台１５６が配置される。上部プレスプレート１７６は、下部プレスプレート１７４と連携し、双極型電池１１０の積層体を押圧するために使用される。
【００６４】
下部加熱手段１７５および上部加熱手段１７７は、例えば、抵抗発熱体を有しており、下部プレスプレート１７４および上部プレスプレート１７６の内部に配置され、下部プレスプレート１７４および上部プレスプレート１７６の温度を上昇させるために使用される。
【００６５】
制御部１７８は、上部プレスプレート１７６の移動や押圧力、下部加熱手段１７５および上部加熱手段１７７の温度を制御することで、双極型電池１１０の積層体に対する適当な熱プレスを、真空下で実施するために使用される。
【００６６】
なお、下部加熱手段１７５および上部加熱手段１７７の一方を省略したり、下部加熱手段１７５および上部加熱手段１７７を、下部プレスプレート１７４および上部プレスプレート１７６の外部に配置したりすることも可能である。
【００６７】
次に、真空処理装置１６０が適用される真空導入工程〜真空解除工程を順次説明する。
【００６８】
真空導入工程においては、真空チャンバ１６３の蓋部が外され、双極型電池１１０を保持している電極ストッカ１５０が、真空チャンバ１６３の基部に配置される。そして、真空チャンバ１６３の蓋部が装着されて、真空チャンバ１６３が密閉されると、真空ポンプ１６４が稼働され、真空チャンバ１６３の内部が、真空状態にされる。
【００６９】
電極積層工程においては、電極ストッカ１５０の支持構造体１５４が、受け台１５６に向かって降下する。そして、支持構造体１５４のクリップ機構１５３に把持されている双極型電池１１０Ｆが、受け台１５６に接触するタイミングで、クリップ機構１５３は、双極型電池１１０の把持を解消する。
【００７０】
受け台１５６に対する支持構造体１５４の降下を継続することで、双極型電池１１０Ｆの上方に位置する双極型電池１１０Ａ〜１１０Ｅは、双極型電池１１０Ｆの場合と同様に、順次積層される。
【００７１】
以上のように、双極型電池１１０（１１０Ａ〜１１０Ｆ）が真空下で積層されるため、電極および電解質層の積層界面に対する気泡の混入が抑制される。そのため、使用時のイオンの移動は、害されず、電池抵抗は増大しないため、高出力密度を達成することができる。
【００７２】
なお、双極型電池１１０Ａ〜１１０Ｆは、各電極１１２，１１３が接触せず、かつ電極１１２，１１３の面方向に対して垂直方向にずれることなく、電極ストッカ１５０の支持構造体１５４にセットされている。したがって、積層精度および歩留りが向上する。
【００７３】
プレス工程においては、電極ストッカ１５０の受け台１５６が下部プレスプレート１７４に配置される。この際、受け台１５６には、電極積層工程によって形成された双極型電池１１０の積層体１００が保持されている。上部プレスプレート１７６が下部プレスプレート１７４に向かって降下し、積層体１００を押圧し、１．０×１０５Ｐａの面圧を付与する。
【００７４】
一方、下部加熱手段１７５および上部加熱手段１７７が稼働され、下部プレスプレート１７４および上部プレスプレート１７６を介して、双極型電池１１０の積層体を加熱する。双極型電池１１０の積層体は、第１シール前駆体１１４および第２シール前駆体１１６を構成する１液性未硬化エポキシ樹脂の硬化温度である８０℃に昇温する。
【００７５】
電極積層工程における真空状態を維持した状態で、このプレス条件（面圧１．０×１０５Ｐａかつ８０℃）で、１時間保持することで、第１シール前駆体１１４および第２シール前駆体１１６が硬化し、所定の厚みの第１シール１１５および第２シール１１７が形成され、積層体１００が得られる。
【００７６】
以上のように、プレスが真空下で積層されるため、積層界面にパージガスが混入することを抑制することができる。また、プレス時における下部プレスプレート１７４と上部プレスプレート１７６の間の距離を制御し、積層体１００の厚みを、所定の値に設定することで、体積減および電解質抵抗の低減を図ることができる。
【００７７】
また、加熱プレスであるため、第１シール前駆体１１４および第２シール前駆体１１６の硬化が同時に実施されるため、製造工程の短縮を図ることができる。
【００７８】
プレス工程の前に、積層体を予熱するための予熱工程を有することも可能である。この場合、プレス工程の時間を短縮することが可能になる。必要に応じ、プレス工程においては昇温せずに、双極型電池１１０の積層体を加熱するための別工程を設けることも可能である。
【００７９】
真空解除工程においては、真空ポンプ１６４の稼働が停止され、リークバルブを開にすることで、真空チャンバ１６３の真空状態が解除される。上部プレスプレート１７６が上昇し、真空チャンバ１６３の蓋部が外される。下部プレスプレート１７４に配置されている電極ストッカ１５０の受け台１５６が、積層体１００を保持した状態で、取り出される。また、受け台１５６以外の電極ストッカ１５０の部品も取り出される。
【００８０】
双極型電池の積層体１００は、その後、最上位および最下位に端子プレート１０１，１０２が配置され、外装ケース１０４に収容される（図１および図２参照）。
【００８１】
図１７は、実施の形態１に係る双極型電池の放電容量の評価結果を説明するための図表である。
【００８２】
実施の形態１に係る双極型電池１１０と比較例１〜３を対象とし、放電容量を評価した。放電容量は、正極の塗布重量から概算された容量を、１００％としたときの容量である。比較例１、比較例２および比較例３は、電解液系双極型電池、ゲルポリマー電解質系双極型電池および全固体電解質系双極型電池であり、その製造が大気圧下で実施されている点で、実施の形態１と概して異なる。
【００８３】
なお、実施の形態１、比較例１および比較例２に関しては、正極の塗布重量から概算された容量ベースで、２１Ｖ−１Ｃで２時間充電を行った後、下限電圧１２．５Ｖで１Ｃ定電流放電を行い、その後、容量測定を行っている。比較例３に関しては、正極の塗布重量から概算された容量ベースで、１２．５Ｖ−１Ｃで２時間充電を行った後、下限電圧５Ｖで１Ｃ定電流放電を行い、その後、容量測定を行っている。
【００８４】
図１７に示されるように、実施の形態１は、９３％の放電容量を有し、比較例１〜３は、７０〜８０％の放電容量を有している、つまり、実施の形態１は、比較例１〜３に比較し、高出力密度を達成している。
【００８５】
以上のように、実施の形態１は、良好な信頼性かつ高出力密度を有する電解液系双極型電池、良好な信頼性かつ高出力密度を有する電解液系双極型電池の製造方法、良好な信頼性を有しかつ適用範囲が広い組電池、および、良好な信頼性を有する車両を、提供するができる。
【００８６】
なお、電極セット工程は、設置工程などを考慮すると、大気下で実施することが好ましいが、必要に応じて、真空下で実施することも可能である。また、積層工程に投入される双極型電池は、電解質層と双極型電極とが一体化している形態に限定されず、別体となっている形態を適用することも可能である。
【００８７】
次に、実施の形態２を説明する。
【００８８】
図１８は、実施の形態２に係る双極型電池の製造方法を説明するための工程図、図１９は、実施の形態２に係る真空処理装置を説明するための概略図である。
【００８９】
実施の形態２に係る双極型電池は、電解液系であり、その製造方法は、電極形成工程、シール前駆体配置工程、電極セット工程、電解質層形成工程、真空導入工程、電極積層工程、第１プレス工程、初充電工程、第２プレス工程および真空解除工程を有しており、初充電工程を介し、プレス工程が２分割されている点で、実施の形態１と概して異なる。
【００９０】
なお、以下において、実施の形態１と同様の機能を有する部材については類似する符号を使用し、重複を避けるため、その説明を省略する。また、電極形成工程〜電極積層工程および真空解除工程は、実施の形態１と略一致するため、その説明は省略する。
【００９１】
実施の形態２に係る真空処理装置２６０は、初充電工程のために、充放電装置２８０を有する。充放電装置２８０は、プレス手段２７２の下部プレスプレート２７４と上部プレスプレート２７６を介し、積層体２００と電気的に接続可能に構成されている。なお、符号２６２、２６３、２６４、２６５および２７８は、真空手段、真空チャンバ、真空ポンプ、配管系および制御部を示している。
【００９２】
次に、第１プレス工程、初充電工程および第２プレス工程を説明する。
【００９３】
第１プレス工程にいては、電極積層工程における真空状態を維持した状態で、電極ストッカ２５０の受け台が、下部プレスプレート２７４に配置される。この際、電極ストッカ２５０の受け台は、電極積層工程によって形成された積層体２００を保持している。上部プレスプレート２７６が下部プレスプレート２７４に向かって降下し、積層体２００を押圧し、１．０×１０５Ｐａの面圧を付与する。
【００９４】
一方、下部加熱手段２７５および上部加熱手段２７７が稼働はされず、常温で、６０秒保持される。これにより、第１シール前駆体および第２シール前駆体は、所定の厚みとなる。
【００９５】
なお、第１プレス工程のプレス条件は、特に限定されず、第２プレス工程のプレス条件を考慮し、第１シール前駆体および第２シール前駆体が硬化しないように設定される。
【００９６】
初充電工程においては、プレス手段２７２の下部プレスプレート２７４と上部プレスプレート２７６を介し、第１プレス工程を経由した積層体２００に対して、真空下で初回充電が行われる。したがって、初充電で発生する気泡が取り除かれるため、電池の出力密度を向上させることが可能である。初充電条件は、正極の塗布重量から概算された容量ベースで、２１Ｖ−０．５Ｃで４時間である。
【００９７】
第２プレス工程においては、初回充電が完了した積層体２００が、初充電工程における真空状態を維持した状態で、加熱プレスされる。プレス条件は、面圧１．０×１０５Ｐａかつ８０℃の状態での１時間保持であり、実施の形態１と同様である。これにより、第１シール前駆体および第２シール前駆体が硬化し、所定の厚みの第１シールおよび第２シールが形成され、積層体２００が得られる。
【００９８】
図２０は、実施の形態２に係る双極型電池の放電容量の評価結果を説明するための図表である。
【００９９】
図２０に示されるように、実施の形態２は、９８％の放電容量を有しており、９３％の放電容量を有する実施の形態１（図１７参照）に比べ、出力密度が向上している。
【０１００】
以上にように、実施の形態２は、実施の形態１に比べ、さらなる高出力密度を達成することが可能である。
【０１０１】
次に、実施の形態３を説明する。
【０１０２】
図２１は、実施の形態３に係る双極型電池の製造方法を説明するための工程図である。
【０１０３】
実施の形態３に係る双極型電池は、ゲルポリマー電解質系であり、その製造方法は、電極形成工程、電解質層形成工程、シール前駆体形成工程、電極セット工程、真空導入工程、電極積層工程、プレス工程および真空解除工程を有する。
【０１０４】
次に、各工程を順次説明する。図２２は、図２１に示されるシール前駆体配置工程を説明するための断面図、図２３は、図２１に示される電極セット工程を説明するための断面図ある。
【０１０５】
電極形成工程においては、実施の形態１と同様に、集電体３１１の一方の面および他方の面に、正極３１３および負極３１２がそれぞれ形成された双極型電池３１０が得られる。
【０１０６】
電解質層形成工程においては、電解質が、正極３１３および負極３１２の電極部に塗布される。
【０１０７】
電解質は、電解液［９０重量％］およびホストポリマー［１０重量％］の有し、粘度調整溶媒を添加することで、塗布に適した粘度にされている。
【０１０８】
電解液は、ＰＣ（プロピレンカーボネート）およびＥＣ（エチレンカーボネート）からなる有機溶媒、支持塩としてのリチウム塩（ＬｉＰＦ６）を含んでいる。リチウム塩濃度は、１Ｍである。
【０１０９】
ホストポリマーは、ＨＦＰ（ヘキサフルオロプロピレン）コポリマーを１０％含むＰＶＤＦ−ＨＦＰ（ポリフッ化ビニリデンとヘキサフルオロプロピレンの共重合体）である。粘度調製溶媒は、ＤＭＣ（ジメチルカーボネート）である。
【０１１０】
電極部に塗布された電解質は、乾燥され、ＤＭＣを揮発させることで、正極３１３および負極３１２上に、ゲルポリマー電解質層３１８，３１９が形成される。
【０１１１】
ホストポリマーは、ＰＶＤＦ−ＨＦＰに限定されず、その他のリチウムイオン伝導性を持たない高分子や、イオン伝導性を有する高分子（固体高分子電解質）を適用することも可能である。その他のリチウムイオン伝導性を持たない高分子は、例えば、ＰＡＮ（ポリアクリロニトリル）、ＰＭＭＡ（ポリメチルメタクリレート）である。イオン伝導性を有する高分子は、例えば、ＰＥＯ（ポリエチレンオキシド）やＰＰＯ（ポリプロピレンオキシド）である。粘度調製溶媒は、ＤＭＣに限定されない。
【０１１２】
シール前駆体形成工程にいては、実施の形態１と同様に、第１シール前駆体３１４、スペーサ３２０および第２シール前駆体３１６が配置される。
【０１１３】
電極セット工程においては、６枚の双極型電池３１０（３１０Ａ〜３１０Ｆ）が、負極面を上にした状態で、各電極３１２，３１３が接触せず、かつ電極３１２，３１３の面方向に対して垂直方向にずれることなく、電極ストッカ３５０の支持構造体３５４にセットされる。
【０１１４】
なお、最下位に保持される双極型電池３１０Ｆは、正極側のゲルポリマー電解質層３１８、第１シール前駆体３１４、第２シール前駆体３１６およびスペーサ３２０を有していない。最上位に保持される双極型電池３１０Ａは、負極側のゲルポリマー電解質層３１９を有していない。
【０１１５】
真空導入工程においては、双極型電池３１０を保持している電極ストッカが、真空チャンバの基部に配置されると、真空チャンバの内部が、真空状態に保持される。
【０１１６】
電極積層工程においては、真空下で、支持構造体３５４を受け台３５６に対して降下させながら、クリップ機構３５３の把持を順次解消することで、双極型電池３１０Ａ〜３１０Ｆが、順次積層される。
【０１１７】
プレス工程においては、積層体３００が、真空状態を維持した状態で、加熱プレスされる。プレス条件は、面圧１．０×１０５Ｐａかつ８０℃の状態での１時間保持である。これにより、第１シール前駆体および第２シール前駆体が硬化し、所定の厚みの第１シールおよび第２シールが形成される。また、ゲルポリマー電解質層３１８，３１９は、可塑化し、所定の厚みを有することなる。
【０１１８】
ゲルポリマー電解質層３１８，３１９は、ポリマー骨格に電解液を保持した熱可塑型であるため、漏液が防止され、液絡を防ぎ信頼性の高い双極型電池を構成することが可能である。
【０１１９】
また、加熱下でプレスされるため、第１シール前駆体１１４および第２シール前駆体１１６の硬化、ゲルポリマー電解質層３１８，３１９の完成が同時に実施されるため、製造工程の短縮を図ることができる。
【０１２０】
真空解除工程においては、真空チャンバの真空状態が解除され、積層体３００が取り出される。
【０１２１】
図２４は、実施の形態３に係る双極型電池の放電容量の評価結果を説明するための図表である。
【０１２２】
実施の形態３は、９０％の放電容量を有し、７０〜８０％の放電容量を有する比較例１〜３（図１７参照）に比較し、高出力密度を達成している。
【０１２３】
以上のように、実施の形態３は、良好な信頼性かつ高出力密度を有するゲルポリマー電解質系双極型電池、良好な信頼性かつ高出力密度を有するゲルポリマー電解質系双極型電池の製造方法、良好な信頼性を有しかつ適用範囲が広い組電池、および、良好な信頼性を有する車両を、提供するができる。
【０１２４】
なお、ゲルポリマー電解質は、熱可塑型に限定されず、熱可塑型を適用することも可能である。この場合も、漏液が防止され、液絡を防ぎ信頼性の高い双極型電池を構成することが可能である。
【０１２５】
次に、実施の形態４を説明する。
【０１２６】
図２５は、実施の形態４に係る双極型電池の製造方法を説明するための工程図である。
【０１２７】
実施の形態４に係る双極型電池は、ゲルポリマー電解質系であり、その製造方法は、電極形成工程、電解質層形成工程、シール前駆体形成工程、電極セット工程、真空導入工程、電極積層工程、第１プレス工程、初充電工程、第２プレス工程および真空解除工程を有しており、初充電工程を介し、プレス工程が２分割されている点で、実施の形態３と概して異なる。第１プレス工程、初充電工程および第２プレス工程の操作条件は、実施の形態２と同様であるので、重複を避けるため、その説明を省略する。
【０１２８】
図２６は、実施の形態４に係る双極型電池の放電容量の評価結果を説明するための図表である。
【０１２９】
実施の形態４は、９７％の放電容量を有しており、９０％の放電容量を有する実施の形態３（図２４参照）に比べ、出力密度が向上している。
【０１３０】
以上にように、実施の形態４は、実施の形態３に比べ、さらなる高出力密度を達成することが可能である。
【０１３１】
次に、実施の形態５を説明する。
【０１３２】
図２７は、実施の形態５に係る双極型電池の製造方法を説明するための工程図である。
【０１３３】
実施の形態５に係る双極型電池は、全固体電解質系であり、その製造方法は、電極形成工程、電解質層形成工程、電極セット工程、真空導入工程、電極積層工程、プレス工程および真空解除工程を有する。
【０１３４】
次に、各工程を順次説明する。図２８は、図２７に示される固体電解質層の形成を説明するための断面図、図２９は、図２７に示される電極セット工程の形成を説明するための断面図、図３０は、実施の形態５に係る真空処理装置を説明するための概略図である。
【０１３５】
電極形成工程においては、まず、正極スラリーが調整される。正極スラリーは、正極活物質［２２重量％］、導電助剤［６重量％］、ポリマー［１８重量％］、支持塩としてのリチウム塩［９重量％］、スラリー粘度調整溶媒［４５重量％］、および、微量の重合開始剤を含んでいる。
【０１３６】
正極活物質は、ＬｉＭｎ２Ｏ４である。導電助剤は、アセチレンブラックである。ポリマーは、ポリエチレンオキシド（ＰＥＯ）である。リチウム塩は、Ｌｉ（Ｃ２Ｆ５ＳＯ２）２Ｎである。スラリー粘度調整溶媒は、ＮＭＰである。重合開始剤は、ＡＩＢＮ（アゾビスイソブチロニトリル）である。
【０１３７】
正極スラリーは、ステンレススチール箔からなる集電体５１１の一方の面に塗布される。正極スラリーの塗膜は、例えば、オーブンを利用して、１１０℃かつ４時間保持され、熱重合により硬化することで、正極活物質層からなる正極５１３が形成される。
【０１３８】
次に、負極スラリーが調整される。負極スラリーは、負極活物質［１４重量％］、導電助剤［４重量％］、ポリマー［２０重量％］、支持塩としてのリチウム塩［１１重量％］、スラリー粘度調整溶媒［５１重量％］、および、微量の重合開始剤を含んでいる。
【０１３９】
負極活物質は、Ｌｉ４Ｔｉ５Ｏ１２である。導電助剤は、アセチレンブラックである。ポリマーは、ＰＥＯである。リチウム塩は、Ｌｉ（Ｃ２Ｆ５ＳＯ２）２Ｎである。スラリー粘度調整溶媒は、ＮＭＰである。重合開始剤は、ＡＩＢＮである。
【０１４０】
負極スラリーは、集電体５１１の他方の面に、塗布される。負極スラリーの塗膜は、例えば、オーブンを利用して、１１０℃かつ４時間保持され、熱重合により硬化することで、負極活物質層からなる負極５１２が形成される。
【０１４１】
この結果、集電体５１１の一方の面および他方の面に、正極５１３および負極５１２がそれぞれ形成された双極型電池５１０が得られる。
【０１４２】
双極型電池５１０は、３３０×２５０（ｍｍ）のサイズに切り取られる。正極５１３および負極５１２の外周部は、集電体５１１を露出させるために、１０ｍｍの幅で剥がし取られる。
【０１４３】
電解質層形成工程においては、まず、固体電解質スラリーが調整される。固体電解質スラリーは、ポリマー［６４．５重量％］および支持塩としてのリチウム塩［３５．５重量％］を含んでおり、粘度調製溶媒によって所定の粘度とされている。
【０１４４】
ポリマーは、ＰＥＯである。リチウム塩は、Ｌｉ（Ｃ２Ｆ５ＳＯ２）２Ｎである。粘度調製溶媒は、アセトニトリルである。ポリマーは、ＰＥＯに限定されず、その他の固体高分子電解質（例えば、ＰＰＯ）や、セラミックなどのイオン伝導性を持つ無機固体型電解質を適用することも可能である。
【０１４５】
固体電解質スラリーは、正極５１３の電極部分のみに塗布される。固体電解質スラリーの塗布層は、乾燥させることで粘度調製溶媒が揮発し、４０μｍの全固体電解質層５３９が形成される。全固体電解質層５３９においては、漏液は皆無となり、信頼性の高い双極型電池を構成できる。
【０１４６】
一方、集電体５１１が露出している双極型電池５１０の正極側外周部には、絶縁材料５１５が配置される。絶縁材料５１５は、例えば、ポリイミド製カプトン（登録商標）テープである。
【０１４７】
電極セット工程においては、実施の形態１と同様に、６枚の双極型電池５１０（５１０Ａ〜５１０Ｆ）が、負極面を上にした状態で、各電極５１２，５１３が接触せず、かつ電極５１２，５１３の面方向に対して垂直方向にずれることなく、電極ストッカ５５０の支持構造体５５４にセットされる。
【０１４８】
なお、最下位に保持される双極型電池５１０Ｆは、正極５１３、全固体電解質層５３９および絶縁材料５１５を有していない。最上位に保持される双極型電池５１０Ａは、負極５１２を有していない。
【０１４９】
真空導入工程においては、双極型電池５１０を保持している電極ストッカ５５０が、真空チャンバ５６３の基部に配置されると、真空チャンバ５６３の内部が、真空状態に保持される。
【０１５０】
電極積層工程においては、実施の形態１と同様に、真空下で、支持構造体５５４を受け台５５６に対して降下させながら、クリップ機構５５３の把持を順次解消することで、双極型電池５１０Ａ〜５１０Ｆが、順次積層される。
【０１５１】
プレス工程においては、積層体５００が、真空状態を維持した状態で、プレスされる。プレス条件は、面圧１．０×１０５Ｐａかつ常温の状態での３分間保持である。これにより、負極５１２と全固体電解質層５３９が密着する。なお、実施の形態５に係るプレス工程は、加熱プレスが適用されないため、真空処理装置５６０のプレス手段５７２の下部プレスプレート５７４および上部プレスプレート５７６には、加熱手段が配置されていない。なお、符号５６２、５６４、５６５および５７８は、真空手段、真空ポンプ、配管系および制御部を示している。
【０１５２】
真空解除工程においては、真空チャンバ５６３の真空状態が解除され、積層体５００が取り出される。
【０１５３】
図３１は、実施の形態５に係る双極型電池の放電容量の評価結果を説明するための図表である。
【０１５４】
実施の形態５は、９１％の放電容量を有し、７０〜８０％の放電容量を有する比較例１〜３（図１７参照）に比較し、高出力密度を達成している。
【０１５５】
以上のように、実施の形態５は、良好な信頼性かつ高出力密度を有する全固体電解質系双極型電池、良好な信頼性かつ高出力密度を有する全固体電解質系双極型電池の製造方法、良好な信頼性を有しかつ適用範囲が広い組電池、および、良好な信頼性を有する車両を、提供するができる。
【０１５６】
次に、実施の形態６を説明する。
【０１５７】
図３２は、実施の形態６に係る双極型電池の製造方法を説明するための工程図、図３３は、実施の形態６に係る真空処理装置を説明するための概略図である。
【０１５８】
実施の形態６に係る双極型電池は、全固体電解質系であり、その製造方法は、電極形成工程、電解質層形成工程、電極セット工程、真空導入工程、電極積層工程、第１プレス工程、初充電工程、第２プレス工程および真空解除工程を有する。初充電工程を介し、プレス工程が２分割されている点で、実施の形態５と概して異なる。
【０１５９】
また、真空処理装置６６０は、初充電工程のために、充放電装置６８０を有する。充放電装置６８０は、プレス手段６７２の下部プレスプレート６７４と上部プレスプレート６７６を介し、積層体と電気的に接続可能に構成されている。なお、符号６６２、６６３、６６４、６６５および６７８は、真空手段、真空チャンバ、真空ポンプ、配管系および制御部を示している。
【０１６０】
次に、第１プレス工程、初充電工程および第２プレス工程を説明する。
【０１６１】
第１プレス工程にいては、電極積層工程における真空状態を維持した状態で、電極ストッカ６５０の受け台が、下部プレスプレート６７４に配置される。この際、電極ストッカ６５０の受け台は、電極積層工程によって形成された積層体６００を保持している。プレス手段６７２の上部プレスプレート６７６が下部プレスプレート６７４に向かって降下し、積層体を押圧し、１．０×１０５Ｐａの面圧を付与し、常温で、６０秒保持される。これにより、負極と全固体電解質層が接触する。
【０１６２】
初充電工程においては、下部プレスプレート６７４と上部プレスプレート６７６を介し、第１プレス工程を経由した積層体６００に対して、真空下で初回充電が行われる。したがって、初充電で発生する気泡が取り除かれるため、電池の出力密度を向上させることが可能である。初充電条件は、正極の塗布重量から概算された容量ベースで、２．５Ｖ−０．５Ｃで４時間である。
【０１６３】
第２プレス工程においては、初回充電が完了した積層体が、初充電工程における真空状態を維持した状態で、プレスされる。プレス条件は、面圧１．０×１０５Ｐａかつ常温の状態での６０秒保持である。これにより、発生したガスを外部に追い出される一方、負極６１２と全固体電解質層６３９が密着する。
【０１６４】
図３４は、実施の形態６に係る双極型電池の放電容量の評価結果を説明するための図表である。
【０１６５】
実施の形態６は、９５％の放電容量を有しており、９１％の放電容量を有する実施の形態５（図３１参照）に比べ、出力密度が向上している。
【０１６６】
以上にように、実施の形態６は、実施の形態５に比べ、さらなる高出力密度を達成することが可能である。
【０１６７】
なお、本発明は、上述した実施の形態に限定されるものではなく、特許請求の範囲の範囲内で種々改変することができる。
【図面の簡単な説明】
【０１６８】
【図１】実施の形態１に係る双極型電池を説明するための斜視図である。
【図２】実施の形態１に係る双極型電池を説明するための断面図である。
【図３】図１に示される双極型電池を利用する組電池を説明するための斜視図である。
【図４】図３に示される組電池が搭載されている車両の概略図である。
【０１６９】
【図５】実施の形態１に係る双極型電池の製造方法を説明するための工程図である。
【図６】図５に示される電極形成工程に係る正極を説明するための正面図である。
【図７】図５に示される電極形成工程に係る負極を説明するための背面図である。
【図８】図６の線ＶＩＩＩ−ＶＩＩＩに関する断面図である。
【図９】図５に示されるシール前駆体配置工程の第１シール前駆体を説明するための正面図である。
【図１０】図９の線Ｘ−Ｘに関する断面図である。
【図１１】図５に示されるシール前駆体配置工程の第２シール前駆体を説明するための正面図である。
【図１２】図９の線ＸＩＩ−ＸＩＩに関する断面図である。
【図１３】図５に示される電極セット工程に係る電極保持機構を説明するための断面図である。
【図１４】図５に示される真空導入工程〜真空解除工程に係る真空処理装置を説明するための概略図である。
【図１５】図５に示される電極積層工程を説明するための概略図である。
【図１６】図５に示されるプレス工程を説明するための断面図である。
【図１７】実施の形態１に係る双極型電池の放電容量の評価結果を説明するための図表である。
【図１８】実施の形態２に係る双極型電池の製造方法を説明するための工程図である。
【図１９】実施の形態２に係る真空処理装置を説明するための概略図である。
【図２０】実施の形態２に係る双極型電池の放電容量の評価結果を説明するための図表である。
【図２１】実施の形態３に係る双極型電池の製造方法を説明するための工程図である。
【図２２】図２１に示されるシール前駆体配置工程を説明するための断面図である。
【図２３】図２１に示される電極セット工程を説明するための断面図である。
【図２４】実施の形態３に係る双極型電池の放電容量の評価結果を説明するための図表である。
【図２５】実施の形態４に係る双極型電池の製造方法を説明するための工程図である。
【図２６】実施の形態４に係る双極型電池の放電容量の評価結果を説明するための図表である。
【図２７】実施の形態５に係る双極型電池の製造方法を説明するための工程図である。
【図２８】図２７に示される固体電解質層の形成を説明するための断面図である。
【図２９】図２７に示される電極セット工程の形成を説明するための断面図である。
【図３０】実施の形態５に係る真空処理装置を説明するための概略図である。
【図３１】実施の形態５に係る双極型電池の放電容量の評価結果を説明するための図表である。
【図３２】実施の形態６に係る双極型電池の製造方法を説明するための工程図である。
【図３３】実施の形態６に係る真空処理装置を説明するための概略図である。
【図３４】実施の形態６に係る双極型電池の放電容量の評価結果を説明するための図表である。
【符号の説明】
【０１７０】
１００・・積層体、
１０１，１０２・・端子プレート、
１０４・・外装ケース、
１０５，１０６・・電極タブ、
１１０（１１０Ａ〜１１０Ｆ）・・双極型電池、
１１１・・集電体、
１１２・・負極、
１１３・・正極、
１１４・・第１シール前駆体、
１１５・・第１シール、
１１６・・第２シール前駆体、
１１７・・第２シール、
１２０・・スペーサ、
１３０・・組電池、
１３２，１３４・・導電バー、
１４０・・組電池モジュール、
１４５・・車両、
１５０・・電極ストッカ、
１５２・・電極保持機構、
１５３・・クリップ機構、
１５４・・支持構造体、
１５６・・受け台、
１６０・・真空処理装置、
１６２・・真空手段、
１６３・・真空チャンバ、
１６４・・真空ポンプ、
１６５・・配管系、
１７２・・プレス手段、
１７４・・下部プレスプレート、
１７５・・下部加熱手段、
１７６・・上部プレスプレート、
１７７・・上部加熱手段、
１７８・・制御部、
２００・・積層体、
２５０・・電極ストッカ、
２６０・・真空処理装置、
２６２・・真空手段、
２６３・・真空チャンバ、
２６４・・真空ポンプ、
２６５・・配管系、
２７２・・プレス手段、
２７４・・下部プレスプレート、
２７５・・下部加熱手段、
２７６・・上部プレスプレート、
２７７・・上部加熱手段、
２７８・・制御部、
２８０・・充放電装置、
３００・・積層体、
３１０・・双極型電池、
３１０（３１０Ａ〜３１０Ｆ）・・双極型電池、
３１１・・集電体、
３１２・・負極、
３１３・・正極、
３１４・・第１シール前駆体、
３１６・・第２シール前駆体、
３１８，３１９・・ゲルポリマー電解質層、
３２０・・スペーサ、
３５０・・電極ストッカ、
３５３・・クリップ機構、
３５４・・支持構造体、
３５６・・受け台、
５００・・積層体、
５１０（５１０Ａ〜５１０Ｆ）・・双極型電池、
５１１・・集電体、
５１２・・負極、
５１３・・正極、
５１５・・絶縁材料、
５３９・・全固体電解質層、
５５０・・電極ストッカ、
５５３・・クリップ機構、
５５４・・支持構造体、
５５６・・受け台、
５６０・・真空処理装置、
５６２・・真空手段、
５６３・・真空チャンバ、
５６４・・真空ポンプ、
５６５・・配管系、
５７２・・プレス手段、
５７４・・下部プレスプレート、
５７６・・上部プレスプレート、
５７８・・制御部、
６１２・・負極、
６３９・・全固体電解質層、
６５０・・電極ストッカ、
６６０・・真空処理装置、
６６２・・真空手段、
６６３・・真空チャンバ、
６６４・・真空ポンプ、
６６５・・配管系、
６７２・・プレス手段、
６７４・・下部プレスプレート、
６７６・・上部プレスプレート、
６７８・・制御部、
６８０・・充放電装置。
【図１】
2008130450.tif 000003
【図２】
2008130450.tif 000004
【図３】
2008130450.tif 000005
【図４】
2008130450.tif 000006
【図５】
2008130450.tif 000007
【図６】
2008130450.tif 000008
【図７】
2008130450.tif 000009
【図８】
2008130450.tif 000010
【図９】
2008130450.tif 000011
【図１０】
2008130450.tif 000012
【図１１】
2008130450.tif 000013
【図１２】
2008130450.tif 000014
【図１３】
2008130450.tif 000015
【図１４】
2008130450.tif 000016
【図１５】
2008130450.tif 000017
【図１６】
2008130450.tif 000018
【図１７】
2008130450.tif 000019
【図１８】
2008130450.tif 000020
【図１９】
2008130450.tif 000021
【図２０】
2008130450.tif 000022
【図２１】
2008130450.tif 000023
【図２２】
2008130450.tif 000024
【図２３】
2008130450.tif 000025
【図２４】
2008130450.tif 000026
【図２５】
2008130450.tif 000027
【図２６】
2008130450.tif 000028
【図２７】
2008130450.tif 000029
【図２８】
2008130450.tif 000030
【図２９】
2008130450.tif 000031
【図３０】
2008130450.tif 000032
【図３１】
2008130450.tif 000033
【図３２】
2008130450.tif 000034
【図３３】
2008130450.tif 000035
【図３４】
2008130450.tif 000036